Brevet FR2690688A1 — publié le 19931105

i La présente invention se rapporte à un procédé destiné à réaliser un revêtement de latex sur une pièce en élastomère. Certains élastomères sont fortement hydrophobes. Lorsqu'on les plonge dans une dispersion de latex, celle- ci ne reste pas étalée à la surface de l'élastomère, mais a tendance à former des gouttelettes. Il est par conséquent impossible de réaliser directement à la surface de ce type d'élastomère un revêtement de latex sans traitement préalable de l'élas- tomère. Le document US-A-3 991 239 décrit ainsi un procédé dans lequel on réalise un traitement de surface de l'élastomère à l'aide d'une solution aqueuse halogé- née, destiné à générer des sites polaires hydrophiles permettant l'adhérence de polymères tels que des polybu- tadiènes à la surface de l'élastomère. On connait par ailleurs des procédés dans les- quels on coule un élastomère de silicone à l'intérieur d'un sac de latex pour la réalisation de coussins. La présente invention a pour objet un procédé destiné à former un revêtement de latex sur une pièce en élastomère, caractérisé en ce que l'on dépose à la surface de l'élastomère une couche continue d'une matière pulvérulente minérale hydrophile et en ce que l'on immerge ladite pièce dans une suspension aqueuse de latex. Avantageusement, la matière pulvérulente minérale hydrophile est choisie parmi les montmorillonites, de préférence sodiques, les silices colloïdales, les silices calcinées et les produits pulvérulents formant un gel avec l'eau. Lorsque la matière pulvérulente minérale hydro- phile est une montmorillonite sodique, on l'obtient avantageusement à partir de montmorillonites calciques permutées par du C 03 Na 2, par exemple à 3 %. Avantageusement, on dépose la couche continue de matière pulvérulente minérale hydrophile à la surface de la pièce en élastomère par une méthode connue telle qu'un étalement, par exemple à la main, un poudrage pneumatique électrostatique ou encore par un procédé en lit fluidisé. Lorsque la pièce ainsi revêtue est immergée dans une suspension aqueuse de latex, il se constitue à l'inter- face entre l'élastomère et la couche de latex un film continu formé par un gel aqueux ayant une grande rigidité rhéologique et une forte viscosité. Le gel aqueux ainsi formé en raison de sa visco- sité élevée, ne sera pas repoussé par l'hydrophobie de la masse d'élastomère. De préférence, l'élastomère est un élastomère de silicone. Selon un mode de réalisation avantageux de 1 ' invention, on met en outre en contact la pièce en élastomère revêtue de matière pulvérulente minérale hydrophile avec une solution alcoolique d'un sel destiné à coaguler la dispersion aqueuse de latex On a ainsi découvert, de façon inattendue, que la matière pulvéru- lente minérale hydrophile absorbe une grande quantité de sel coagulant permettant d'obtenir une couche de latex coagulé, répartie uniformément sur la surface de la pièce L'épaisseur de la couche obtenue est par ailleurs supérieure à celle que l'on obtient avec les techniques de trempé dans le latex connues pour une même durée d'immersion. La présente invention permet notamment de réali- ser une enveloppe de latex autour d'une pièce en élasto- mère de silicone de n'importe quelle dureté shore. Le mode opératoire, utilisé pour cette forme de réalisation de l'invention, est décrit plus en détail ci- après: on prépare une pièce en élastomère de silicone par moulage traditionnel; après démoulage on dépose, sur cette pièce en silicone, une couche mince de montmorillonite sodique, soit en l'étalant avec la main, soit par poudrage pneuma- tique, soit par un procédé en lit fluidisé, soit par tout autre méthode; la pièce ainsi revêtue est ensuite plongée dans une solution alcoolique d'un sel coagulant les disper- sions de latex, par exemple: une solution à 40 % de nitrate de calcium dans l'alcool éthylique; la pièce est séchée par évaporation de l'alco- ol, puis plongée dans une dispersion aqueuse de latex contenant in situ les produits de vulcanisation. La durée de l'immersion est variable selon l'épaisseur du film de latex sec nécessaire. La pièce est alors retirée du bain de latex La dipersion est parfaitement répartie sur toutes les faces de la pièce y compris sur les arrêtes vives. La pièce revêtue de latex est alors séchée puis immergée pendant un temps approprié dans de l'eau pure pour éliminer les sels coagulants et ensuite la pièce ainsi revêtue est séchée à l'étuve ou à l'air. L'invention a en outre pour objet une pièce composite à base d'élastomère de silicone comportant un revêtement de latex, caractérisée en ce qu'elle comprend à l'interface, entre l'élastomère de silicone et le latex, un film formé d'une matière pulvérulente minérale hydrophile. La présente invention trouve des applications par exemple: dans les industries qui utilisent les élastomè- res, comme par exemple les élastomères de silicone mais souhaitent protéger l'environnement de contact avec l'élastomère et de la pollution antiadhérente, notamment dans le domaine de l'élastoformage; pour protéger un gel de silicone dans des applications médicales: matelas anti-escarres, prothèses mammaires, prothèses dentaires, pièces de prothèses biologiques, tubes de transfusion sanguine, artères artificielles et généralement pout tout enrobage de latex sur un support hydrophobe souple ou rigide. REVENDICATIONS 1 Procédé de dépôt d'un revêtement de latex sur une pièce en élastomère, caractérisé en ce que l'on dépose à la surface de l'élastomère une couche continue d'une matière pulvérulente minérale hydrophile et en ce que l'on immerge ladite pièce dans une suspension aqueuse de latex. 2 Procédé selon la revendication 1, caractérisé en ce que la matière pulvérulente minérale hydrophile est choisie parmi les montmorillonites, les silices colloïda- les et les silices calcinées et les matériaux formant un gel avec l'eau. 3 Procédé selon la revendication 2, caractérisé en ce que la matière pulvérulente minérale hydrophile est choisie parmi les montmorillonites sodiques. 4 Procédé selon la revendication 2, caractérisé en ce que la matière pulvérulente minérale hydrophile est une montmorillonite sodique obtenue par permutation de montmorillonites calciques par du C 03 Na 2. 5 Procédé selon la revendication 4, caractérisé en ce que la montmorillonite sodique est obtenue par permutation d'une montmorillonite calcique par 3 % de C 03 Na 2. 6 Procédé selon l'une quelconque des revendica- tions précédentes, caractérisé en ce que l'on dépose la couche continue de matière pulvérulente minérale hydro- phile par étalement, poudrage pneumatique électrostatique ou en lit fluidisé. 7 Procédé selon l'une quelconque des revendica- tions 1 à 6, caractérisé en ce que l'élastomère est un élastomère de silicone. 8 Procédé selon l'une quelconque des revendica- tions précédentes, caractérisé en ce que la pièce en élastomère revêtue d'une matière pulvérulente minérale hydrophile est en outre mise en contact avec une solution alcoolique d'un sel coagulant les dispersions de latex. 9 Procédé de réalisation d'une enveloppe de latex autour d'une pièce en élastomère, caractérisé par les étapes suivantes: a) dépôt sur la pièce en élastomère de silicone d'un film d'une matière pulvérulente minérale hydrophile; b) immersion de la pièce dans une solution alcoolique d'un sel coagulant des dispersions de latex; c) séchage de la pièce; d) immersion dans une dispersion aqueuse de latex contenant in situ les produits de vulcanisation, et e) rinçage, séchage et étuvage de la pièce. Pièce composite à base d'élastomère de sili- cone comportant un revêtement de latex, caractérisée en ce qu'elle comprend à l'interface, entre l'élastomère de silicone et le latex, un film formé d'une matière pulvé- rulente minérale hydrophile.